(7) JP 2017-66263 A 2017.4.6 シアネートの、イソシアヌレート体、２官能型がより好ましく、耐熱性も向上する点から ヘキサメチレンジイソシアネートの、イソシアヌレート体、２官能型が特に好ましい。こ れらの脂肪族ポリイソシアネートの変性体は、単独で使⽤してもよく、２種以上を併⽤し てもよい。  （Ｂ）脂肪族ポリイソシアネート及び／または該脂肪族ポリイソシアネートの変性体の 配合量は、特に限定されないが、例えば、（Ａ）ポリオールのヒドロキシ基（ＯＨ）に対 する（Ｂ）脂肪族ポリイソシアネート及び／または該脂肪族ポリイソシアネートの変性体 のイソシアネート基（ＮＣＯ）の当量⽐（ＮＣＯ／ＯＨ）について、その下限値は、硬化 不良や架橋密度の低下による耐熱性の低下を確実に防⽌する点から０．６が好ましく、０ ．９が特に好ましい。⼀⽅、前記当量⽐（ＮＣＯ／ＯＨ）の上限値は、塗膜硬度が⾼くな りすぎて⾃⼰修復性が低下するのを確実に防⽌する点から２．５が好ましく、１．５が特 に好ましい。上記から、（Ｂ）脂肪族ポリイソシアネート及び／または該脂肪族ポリイソ シアネートの変性体の配合量は、（Ａ）ポリオール１００質量部に対して５０〜２００質 量部が好ましく、６５〜１５０質量部が特に好ましい。  （Ｃ）末端が⽔酸基で変性されたポリジアルキルシロキサン  （Ｃ）末端が⽔酸基で変性されたポリジアルキルシロキサンは、脂肪族ポリイソシアネ ート及び／または該脂肪族ポリイソシアネートの変性体と共に配合されることで、硬化⼯ 程として、光硬化を⾏わずに熱処理による硬化のみで、優れた⾃⼰修復性を有しつつ、耐 油性に優れた硬化塗膜等の硬化物を形成できる。  ポリジアルキルシロキサンとしては、例えば、ポリジメチルシロキサン、ポリジエチル シロキサン、ポリジプロピルシロキサン、ポリジイソプロピルシロキサン、ポリジブチル シロキサン、ポリジペンチルシロキサン、ポリジヘキシルシロキサン、ポリジオクチルシ ロキサン、ポリメチルエチルシロキサン、ポリメチルプロピルシロキサン、ポリメチルブ チルシロキサン、ポリメチルイソプロピルシロキサン、ポリメチルヘキシルシロキサン、 ポリメチルオクチルシロキサン、ポリエチルプロピルシロキサン、ポリブチルオクチルシ ロキサン等が挙げられる。このうち、熱処理による硬化のみで、耐油性を確実に向上させ る点から、ポリジメチルシロキサン、すなわち、末端が⽔酸基で変性されたポリジメチル シロキサンが好ましい。これらの末端が⽔酸基で変性されたポリジアルキルシロキサンは 、単独で使⽤してもよく、２種以上を併⽤してもよい。  （Ｃ）末端が⽔酸基で変性されたポリジアルキルシロキサンの数平均分⼦量は、特に限 定されないが、耐油性をより向上させつつ耐熱性にも寄与する点から３００〜８０００が 好ましく、耐熱性をより向上させる点から５００〜５０００が特に好ましい。  （Ｃ）末端が⽔酸基で変性されたポリジアルキルシロキサンの配合量は、特に限定され ないが、例えば、その下限値は、（Ａ）ポリオール１００質量部に対して、光硬化を⾏わ ずに熱処理による硬化のみで、確実に耐油性に優れた硬化塗膜等の硬化物を形成する点か ら０．１０質量部が好ましく、耐油性をより向上させつつ耐熱性にも寄与する点から０． ２０質量部が特に好ましい。⼀⽅で、例えば、その上限値は、硬化物の透明性の点から１ ．０質量部が好ましく、透明性をより向上させる点から０．５０質量部が特に好ましい。  また、本発明では、必要に応じて、さらに、（Ｄ）ヒンダードアミン系光安定剤を配合 してもよい。ヒンダードアミン系光安定剤を添加することにより、本発明の組成物から形 成された硬化物に、さらにＵＶ耐性も付与させることができる。従って、硬化物に耐候性 を付与することができる。  （Ｄ）ヒンダードアミン系光安定剤としては、例えば、下記⼀般式（１） 【００４０】 【００３９】 【００３８】 【００３７】 【００３６】 【００３５】 【００３４】